(57)【要約】【課題】  めっき処理を必要とせず、フィレット形成を目視できるような固体電解コンデンサの製造方法を提供する。【解決手段】  弁作用金属からなる陽極体の周面に、誘電体皮膜、固体電解質層、陰極引出層を順次形成してコンデンサ素子を形成する工程と、該コンデンサ素子の陽極体に陽極リードフレームを、前記陰極引出層に陰極リードフレームを夫々接続する工程と、前記陽極リードフレームと前記陰極リードフレームの一部を残して外装樹脂で被覆する工程と、陽極及び前記陰極リードフレームをダイシングで切断する工程とを備えた固体電解コンデンサの製造方法において、前記陽極及び陰極リードフレームをダイシングで切断する工程の後に、該前記陽極及び陰極リードフレームの切断面をレーザー照射する工程を備えている。【選択図】図４
2009010162.tif 000002
【特許請求の範囲】
【請求項１】
弁作用金属からなる陽極体の周面に誘電体皮膜、固体電解質層、陰極引出層を順次形成してコンデンサ素子を形成する工程と、該コンデンサ素子の陽極体に陽極リードフレームを、前記陰極引出層に陰極リードフレームを夫々接続する工程と、前記陽極リードフレームと前記陰極リードフレームの一部を残して外装樹脂で被覆する工程と、前記陽極リードフレーム及び前記陰極リードフレームをダイシングで切断する工程と、を備えた固体電解コンデンサの製造方法において、
前記陽極リードフレーム及び前記陰極リードフレームをダイシングで切断する工程の後に、該前記陽極及び陰極リードフレームの切断面をレーザー照射する工程を備えたことを特徴とする固体電解コンデンサの製造方法
【請求項２】
前記レーザー照射する工程において、レーザー照射により、前記切断面における前記陽極リードフレーム及び前記陰極リードフレームの最下端が開口した凹みを形成したことを特徴とする請求項１に記載の固体電解コンデンサの製造方法。
【請求項３】
前記レーザー照射する工程において、レーザー照射に使用するレーザーは、ＹＡＧレーザーであることを特徴とする固体電解コンデンサの製造方法。
【発明の詳細な説明】
【技術分野】
【０００１】
本発明は、固体電解コンデンサの製造方法に関する。特に、フィレット形成部を容易に作製できる固体電解コンデンサの製造方法に関する。
【背景技術】
【０００２】
従来から弁作用金属を用いた固体電解コンデンサは、小型で静電容量が大きく、周波数特性に優れ、ＣＰＵの電源回路などに広く使用されている。また、携帯型電子機器の発展に伴い、特にチップ型固体電解コンデンサの小型化及び薄型化が進行している。
【０００３】
このようなチップ型固体電解コンデンサを基板に実装するとき、製品の基板実装面での端子部分とともに、製品側面におけるフィレットと呼ばれる端子部分が重要になる。その理由の一つは、はんだ付けの後に、フィレットにおけるはんだの状況を観察して、基板実装面を含めたはんだ付けの状況を検査するためであり、他の理由は、フィレットへ融けたはんだが濡れあがるときに、陽極側と陰極側で均等に濡れあがらないと、製品が傾いて実装されるからであり、さらに他の理由はフィレットのはんだの濡れ上がりが十分でないと、はんだが基板実装面である底面のみに留まり、製品が浮き上がってしまうからである。
【０００４】
そこで、はんだの濡れ上がりを良好にするために、フィレットにめっきを施す方法があるが、リードフレームからチップを切り離した後にフィレットとなる切断面にめっき処理を施す場合には、次のような問題点がある。電子部品用の後めっきとして一般的に使用されるバレルめっきの場合、めっき後に製品の向きがばらばらになるので、製品の上下方向、縦方向、横方向、極性方向などの方向整列が必要になり、次のような問題が起きる。（１）製品整列機といった高価な設備を製作して使用しなければならず、製造コストが増加する。（２）製造日数が長くなる。（３）めっき液の製品内部の滲入による、製品特性の劣化が起こり得る。
【０００５】
上記の問題を解決するため、予め陽極端子及び陰極端子にめっき面を形成し、その後コンデンサ素子をマウントし、該コンデンサ素子の表面を外装樹脂で被覆し、最後に切断を行う方法が提案されている。（例えば特許文献１）
【特許文献１】特開２００５−２６６３５号公報
【発明の開示】
【発明が解決しようとする課題】
【０００６】
しかし特許文献１に記載のような構造は、リードフレームに突き切りを行う工程、該突き切り部分を曲げて押し上げる加工を行う工程、該押し上げ加工の後、めっき処理を行う工程が必要となり、生産効率が低かった。また、めっき処理に用いる酸などが外装樹脂とリードフレーム等の境界等から侵入して誘電体皮膜や固体電解質層を損傷し、コンデンサの特性に悪影響を及ぼすことがあった。
【課題を解決するための手段】
【０００７】
上記問題を鑑みて、本発明は、弁作用金属からなる陽極体の周面に誘電体皮膜、固体電解質層、陰極引出層を順次形成してコンデンサ素子を形成する工程と、該コンデンサ素子の陽極体に陽極リードフレームを、前記陰極引出層に陰極リードフレームを夫々接続する工程と、前記陽極リードフレームと前記陰極リードフレームの一部を残して外装樹脂で被覆する工程と、陽極及び前記陰極リードフレームをダイシングで切断する工程と、を備えた固体電解コンデンサの製造方法において、前記陽極リードフレーム及び前記陰極リードフレームをダイシングで切断する工程の後に、該前記陽極リードフレーム及び前記陰極リードフレームの切断面をレーザー照射する工程を備えていることを特徴とする。
【０００８】
前記レーザー照射により、前記切断面における前記陽極リードフレーム及び前記陰極リードフレーム最下端が開口した凹みを形成する。前記レーザー照射に使用するレーザーは、ＹＡＧレーザーである。
【発明の効果】
【０００９】
ダイシング後にレーザー照射することで、切断時及び切断後の汚れ及び酸化膜などをなくすことができる。さらに、レーザーで固体電解コンデンサの最下端に凹みをもうけることにより、フィレットか形成できる。そのため、めっき処理がなくても、半田の濡れがよくなり、半田の濡れ状態も観察しやすくなる。また、従来のめっき処理法等に比べ工程が簡素化でき、生産効率が向上する。
【発明を実施するための最良の形態】
【００１０】
本発明実施のための最良の形態について図を用いて説明する。
弁作用金属からなる陽極リード４を植立した陽極体４１の周面に、従来周知の方法で、誘電体酸化皮膜５、固体電解質層６、陰極引出層７を形成して、図２のコンデンサ素子１を作製する。ここで、前記陽極体４１は、弁作用金属からなり、前記陽極リード４と前記陽極体４１は、同一の材料からなることが好ましい。また、固体電解質層６、陰極引出層７は、単層からなっていても、複数の層を積層して形成されていてもよい。
【００１１】
次に図６に示すように、図２のコンデンサ素子１の陰極引出層７と陰極リードフレーム２２を導電性ペースト等により、前記コンデンサ素子１の陽極リード４と陽極リードフレーム２１を枕部材３を介して抵抗溶接やレーザー溶接により、夫々接続する。ここで、前記陽極リードフレーム２１及び前記陰極リードフレーム２２は図５のようなリードフレーム板からなる。図６のようにリードフレームに載置したコンデンサ素子１を、前記陽極リードフレーム２１及び前記陰極リードフレーム２２の一部を残して外装樹脂で被覆すると図３の構造になる。図３の固体電解コンデンサ群を、図３のＸ−Ｘ’線、Ｙ−Ｙ’線に平行な線でダイシングし、透視してみると、図１に示すような固体電解コンデンサが作製される。
【００１２】
次に、図３のＸ−Ｘ’線及びこれに平行な線で切断された切断面について、図１のａ方向、ならびにｂ方向からレーザーを照射して、図４の凹み部８を形成する。レーザーは、スポット径を自由に変えることができるので、リードフレームのサイズに応じて凹み部８の大きさを自由に変えることができ、微小で且つ目視可能なフィレットを形成することができる。ここで使用するレーザーは、ＹＡＧレーザーであることが好ましい。ＹＡＧレーザーは、他のレーザーと比較して、リードフレームの材料であるＣｕに対する反射率が大きいので、レーザー照射部分のみ熱することができ、リードフレームとコンデンサ素子の接触部には熱的影響が少なく、従ってコンデンサ特性に悪影響を及ぼす恐れがない。
【００１３】
レーザー照射後の図１のａ方向、ｂ方向から見た陽極リードフレーム２１ならびに陰極リードフレーム２２を図４の（ａ）、（ｂ）に夫々示す。陽極および陰極リードフレーム２１、２２のレーザー照射により、最下端が開口した凹み部８が形成されている。該凹み部８は、一つでも、複数個形成してもよいが、固体電解コンデンサと実装基板の接続を強固にするため、複数個形成することが好ましい。
【００１４】
上記のようにして作製した固体電解コンデンサを基板に実装する。具体的には基板上にクリーム半田をつけ、該固体電解コンデンサを載置し、リフロー炉に通してはんだ付けする。前記半田は、前記凹み部８に這い上がる。これにより、半田の状況を観察することができ、前記固体電解コンデンサと前記基板の結合の不具合による固体電解コンデンサの特性の悪化、不良の発生を防ぐことができる。
上記実施のための最良の形態は、本発明を説明するためのものに過ぎず、特許請求の範囲に記載の発明を限定する様に解すべきでない。本発明は、特許請求の範囲内及び均等の意味の範囲内で自由に変更することができる。
【図面の簡単な説明】
【００１５】
【図１】本発明の固体電解コンデンサの正面断面図である。
【図２】本発明のコンデンサ素子の断面図である。
【図３】本発明のダイシング前の固体電解コンデンサ群の図である。
【図４】本発明のレーザー照射後の陽極リードフレーム（ａ）ならびに陰極リードフレーム（ｂ）の側面図である。
【図５】本発明で用いるリードフレームの図である。
【図６】コンデンサ素子のリードフレームへの載置図である。
【符号の説明】
【００１６】
１   コンデンサ素子
２１ 陽極リードフレーム
２２ 陰極リードフレーム
３   枕部材
４   陽極リード
４１ 陽極体
５   誘電体皮膜
６   固体電解質層
７   陰極引出層
８   凹み部
【図１】
2009010162.tif 000003
【図２】
2009010162.tif 000004
【図３】
2009010162.tif 000005
【図４】
2009010162.tif 000006
【図５】
2009010162.tif 000007
【図６】
2009010162.tif 000008